(57)【要約】【課題】ベントアップの発生を抑制しながら、アクリルゴムの含水率を適切に低減可能なアクリルゴムの製造方法を提供すること。【解決手段】バレルの内部にスクリューが回転駆動自在に配置されている押出機を用いて、アクリルゴムを乾燥する乾燥工程を備える、アクリルゴムの製造方法であって、前記押出機として、減圧ベント口を複数有するものを用い、押出方向上流側の減圧ベント口の絶対圧力を、押出方向下流側の減圧ベント口の絶対圧力よりも高くする、アクリルゴムの製造方法を提供する。【選択図】なし【特許請求の範囲】
【請求項１】
バレルの内部にスクリューが回転駆動自在に配置されている押出機を用いて、アクリルゴムを乾燥する乾燥工程を備える、アクリルゴムの製造方法であって、
前記押出機として、減圧ベント口を複数有するものを用い、
押出方向上流側の減圧ベント口の絶対圧力を、押出方向下流側の減圧ベント口の絶対圧力よりも高くする、アクリルゴムの製造方法。
【請求項２】
押出方向上流側の減圧ベント口の絶対圧力と、押出方向下流側の減圧ベント口の絶対圧力との差を、５．０〜９４．０ｋＰａの範囲とする、請求項１に記載のアクリルゴムの製造方法。
【請求項３】
前記押出機として、前記減圧ベント口を２つ以上有するものを用い、
２つ以上の前記減圧ベント口のうち、少なくとも２つの減圧ベント口の絶対圧力を、押出方向上流側から押出方向下流側に向かって、順に低くなるように設定する、請求項１または２に記載のアクリルゴムの製造方法。
【請求項４】
前記押出機として、複数の前記減圧ベント口に、覗き窓を有するものを用いる、請求項１〜３のいずれかに記載のアクリルゴムの製造方法。
【請求項５】
アクリルゴムを、含水率６０〜７０重量％であるクラムの状態で、前記押出機に投入して、アクリルゴムの乾燥を行う請求項１〜４のいずれかに記載のアクリルゴムの製造方法。
【請求項６】
前記押出機として、複数の前記減圧ベント口よりも押出方向上流側に、押出方向上流側から順に、第１排出スリットおよび第２排出スリットを備えるものを用いる、請求項１〜５のいずれかに記載のアクリルゴムの製造方法。
【請求項７】
前記押出機で単位時間当たりに乾燥されるアクリルゴムの処理量をＱ［ｋｇ／ｈ］、前記スクリューの回転数をＮ［ｒｐｍ］としたとき、下記式（１）を満たす、請求項１〜６のいずれかに記載のアクリルゴムの製造方法。
３≦Ｑ／Ｎ≦８      （１）
【請求項８】
洗浄タンク内で、アクリルゴムを洗浄する洗浄工程をさらに備え、
前記洗浄工程と前記乾燥工程とを、この順に連続工程とする請求項１〜７のいずれかに記載のアクリルゴムの製造方法。
【発明の詳細な説明】
【技術分野】
【０００１】
本発明は、アクリルゴムの製造方法に関し、さらに詳しくは、ベントアップの発生を抑制しながら、アクリルゴムの含水率を適切に低減可能なアクリルゴムの製造方法に関する。
【背景技術】
【０００２】
アクリルゴムは、耐熱性、耐圧縮永久歪み性等の諸特性に優れるゴム架橋物が得られるゴム材料として、自動車用途を中心とした機能部品等に広く用いられている。また、アクリルゴムの製造過程では、ゴム重合体を塩析させた後に、押出機などにより押出乾燥する処理が行われる。
【０００３】
たとえば、特許文献１には、ゴム重合体を、押出機などにより押出乾燥する技術において、大気圧に連通し脱圧して気化物を大気に排出するベント口と、強制脱圧して気化物を排出する減圧ベント口とを備えた押出機を用いる技術が開示されている。この特許文献２においては、減圧ベント口を複数備えた押出機が例示されているが、複数の減圧ベント口の絶対圧力をいかなる条件とするかについては全く言及がなされていない。
【０００４】
また、特許文献２には、ゴム重合体を、押出機などにより押出乾燥する技術において、押出乾燥されたゴム重合体を、密閉されたスチーム流によりさらに乾燥させる技術が開示されている。この特許文献２にいては、押出機先端からのゴム重合体の押出量や、押出機のスクリューの回転数、押出機先端内部におけるポリマーの圧力、さらには、押出機の比エネルギーなどの種々の条件を変更した際における、実験結果が開示されている。
【０００５】
さらに、特許文献３，４には、特許文献１や特許文献２のような押出機内においてゴム重合体の脱水、乾燥のみを行う技術とは異なり、押出機内において、ゴム重合体の塩析、ならびに、これに続いて、脱水および乾燥を行う技術が開示されている。これら特許文献３，４においては、押出機として、複数のベント口を有するものを用いる態様が例示されているが、特許文献３，４においても、複数のベント口の絶対圧力をいかなる条件とするかについては全く言及がなされていない。
【先行技術文献】
【特許文献】
【０００６】
【特許文献１】特開平１−２０２４０６号公報
【特許文献２】特開２００２−３５２３号公報
【特許文献３】特開２０１１−１２１４２号公報
【特許文献４】特開２００２−１８７９０１号公報
【発明の概要】
【発明が解決しようとする課題】
【０００７】
押出機を用いた押出乾燥においては、アクリルゴムの脱水および乾燥を、この順で行うものであるが、アクリルゴムの乾燥効率を高め、これにより得られるアクリルゴムの含水率を低減するために、脱水に続く乾燥は、通常、減圧ベント口を介した減圧乾燥により行われる。しかしながら、減圧ベント口を介した減圧乾燥においては、減圧ベント口において、溶融したアクリルゴムが発泡し、アクリルゴムが減圧ベント口に流れ込むベントアップが発生してしまい、これにより生産性が低下してしまうという問題があった。
【０００８】
本発明は、このような実状に鑑みてなされたものであり、ベントアップの発生を抑制しながら、アクリルゴムの含水率を適切に低減可能なアクリルゴムの製造方法を提供することを目的とする。
【課題を解決するための手段】
【０００９】
本発明者等は、上記目的を達成するために鋭意研究した結果、押出機を用いて、アクリルゴムの乾燥を行う際に、押出機として、減圧ベント口を複数有するものを用い、かつ、押出方向上流側の減圧ベント口の絶対圧力を、押出方向下流側の減圧ベント口の絶対圧力よりも高くすることにより、上記目的を達成できることを見出し、本発明を完成させるに至った。
【００１０】
すなわち、本発明によれば、バレルの内部にスクリューが回転駆動自在に配置されている押出機を用いて、アクリルゴムを乾燥する乾燥工程を備える、アクリルゴムの製造方法であって、
前記押出機として、減圧ベント口を複数有するものを用い、
押出方向上流側の減圧ベント口の絶対圧力を、押出方向下流側の減圧ベント口の絶対圧力よりも高くする、アクリルゴムの製造方法が提供される。
【００１１】
本発明において、押出方向上流側の減圧ベント口の絶対圧力と、押出方向下流側の減圧ベント口の絶対圧力との差を、５．０〜９４．０ｋＰａの範囲とすることが好ましい。
本発明において、前記押出機として、前記減圧ベント口を２つ以上有するものを用い、２つ以上の前記減圧ベント口のうち、少なくとも２つの減圧ベント口の絶対圧力を、押出方向上流側から押出方向下流側に向かって、順に低くなるように設定することが好ましい。
本発明において、前記押出機として、複数の前記減圧ベント口に、覗き窓を有するものを用いることが好ましい。
本発明において、アクリルゴムを、含水率６０〜７０重量％であるクラムの状態で、前記押出機に投入して、アクリルゴムの乾燥を行うことが好ましい。
【００１２】
本発明において、前記押出機として、複数の前記減圧ベント口よりも押出方向上流側に、押出方向上流側から順に、第１排出スリットおよび第２排出スリットを備えるものを用いることが好ましい。
【００１３】
本発明において、前記押出機で単位時間当たりに乾燥されるアクリルゴムの処理量をＱ［ｋｇ／ｈ］、前記スクリューの回転数をＮ［ｒｐｍ］としたとき、下記式（１）を満たすことが好ましい。
３≦Ｑ／Ｎ≦８      （１）
本発明において、洗浄タンク内で、アクリルゴムを洗浄する洗浄工程をさらに備えるものとし、前記洗浄工程と前記乾燥工程とを、この順に連続工程とすることが好ましい。
【発明の効果】
【００１４】
本発明によれば、ベントアップの発生を抑制しながら、アクリルゴムの含水率を適切に低減可能なアクリルゴムの製造方法の製造方法が提供される。
【図面の簡単な説明】
【００１５】
【図１】図１は、本発明の実施形態に係るアクリルゴムの製造方法に用いる洗浄タンクおよび押出機を示す概略図である。
【図２】図２は、押出機の内部に配置されるスクリューを示す概略図である。
【図３】図３は、図１のIII−III線と図２のIII−III線に沿う断面図である。
【発明を実施するための形態】
【００１６】
本発明のアクリルゴムの製造方法は、バレルの内部にスクリューが回転駆動自在に配置されている押出機を用いて、アクリルゴムを乾燥する乾燥工程を備える、アクリルゴムの製造方法であって、
前記押出機として、減圧ベント口を複数有するものを用い、
押出方向上流側の減圧ベント口の絶対圧力を、押出方向下流側の減圧ベント口の絶対圧力よりも高く設定するものである。
【００１７】
＜アクリルゴム＞
まず、本発明の製造方法で用いるアクリルゴムについて説明する。
本発明の製造方法で用いるアクリルゴムは、分子中に、主成分（ゴム全単量体単位中、好ましくは３０重量％以上有するものを言う。）としての（メタ）アクリル酸エステル単量体〔アクリル酸エステル単量体および／またはメタクリル酸エステル単量体の意。以下、（メタ）アクリル酸メチルなど同様。〕単位を含有するゴム状の重合体である。
【００１８】
本発明の製造方法で用いるアクリルゴムの主成分である（メタ）アクリル酸エステル単量体単位を形成する（メタ）アクリル酸エステル単量体としては、特に限定されないが、たとえば、（メタ）アクリル酸アルキルエステル単量体、および（メタ）アクリル酸アルコキシアルキルエステル単量体などを挙げることができる。
【００１９】
（メタ）アクリル酸アルキルエステル単量体としては、特に限定されないが、炭素数１〜８のアルカノールと（メタ）アクリル酸とのエステルが好ましく、具体的には、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ヘキシル、（メタ）アクリル酸２−エチルヘキシル、および（メタ）アクリル酸シクロヘキシルなどが挙げられる。これらの中でも、アルキル基の炭素数が２以上である、（メタ）アクリル酸アルキルエステル単量体が好ましく、（メタ）アクリル酸エチル、および（メタ）アクリル酸ｎ−ブチルがより好ましく、アクリル酸エチル、およびアクリル酸ｎ−ブチルが特に好ましい。これらは１種単独で、または２種以上を併せて使用することができる。
【００２０】
（メタ）アクリル酸アルコキシアルキルエステル単量体としては、特に限定されないが、炭素数２〜８のアルコキシアルキルアルコールと（メタ）アクリル酸とのエステルが好ましく、具体的には、（メタ）アクリル酸メトキシメチル、（メタ）アクリル酸エトキシメチル、（メタ）アクリル酸２−メトキシエチル、（メタ）アクリル酸２−エトキシエチル、（メタ）アクリル酸２−プロポキシエチル、（メタ）アクリル酸２−ブトキシエチル、（メタ）アクリル酸３−メトキシプロピル、および（メタ）アクリル酸４−メトキシブチルなどが挙げられる。これらの中でも、（メタ）アクリル酸２−エトキシエチル、および（メタ）アクリル酸２−メトキシエチルが好ましく、アクリル酸２−エトキシエチル、およびアクリル酸２−メトキシエチルが特に好ましい。これらは１種単独で、または２種以上を併せて使用することができる。
【００２１】
本発明の製造方法で用いるアクリルゴムにおいては、（メタ）アクリル酸エステル単量体単位として、（メタ）アクリル酸アルキルエステル単量体単位３０〜１００重量％、および（メタ）アクリル酸アルコキシアルキルエステル単量体単位７０〜０重量％からなるものを用いることが好ましい。
【００２２】
本発明の製造方法で用いるアクリルゴム中における、（メタ）アクリル酸エステル単量体単位の含有量は、好ましくは３０重量％以上であり、より好ましくは５０〜９９．９重量％、さらに好ましくは８０〜９９．５重量％、特に好ましくは９５〜９９．５重量％である。（メタ）アクリル酸エステル単量体単位の含有量が少なすぎると、得られるゴム架橋物の耐候性、耐熱性、および耐油性が低下するおそれがあり、一方、多すぎると、得られるゴム架橋物の機械的強度が低下するおそれがある。
【００２３】
本発明の製造方法で用いるアクリルゴムは、（メタ）アクリル酸アルキルエステル単量体単位に加えて、必要に応じて、架橋性単量体単位を含有していてもよい。架橋性単量体単位を形成する架橋性単量体としては、特に限定されないが、たとえば、α，β−エチレン性不飽和カルボン酸単量体；エポキシ基を有する単量体；ハロゲン原子を有する単量体；ジエン単量体；などが挙げられる。
【００２４】
α，β−エチレン性不飽和カルボン酸単量体単位を形成するα，β−エチレン性不飽和カルボン酸単量体としては、特に限定されないが、たとえば、炭素数３〜１２のα，β−エチレン性不飽和モノカルボン酸、炭素数４〜１２のα，β−エチレン性不飽和ジカルボン酸、および炭素数４〜１２のα，β−エチレン性不飽和ジカルボン酸と炭素数１〜８のアルカノールとのモノエステルなどが挙げられる。α，β−エチレン性不飽和カルボン酸単量体を用いることにより、アクリルゴムを、カルボキシル基を架橋点として持つカルボキシル基含有アクリルゴムとすることができ、これにより、ゴム架橋物とした場合における、耐圧縮永久歪み性をより高めることができる。
【００２５】
炭素数３〜１２のα，β−エチレン性不飽和モノカルボン酸の具体例としては、アクリル酸、メタクリル酸、α−エチルアクリル酸、クロトン酸、およびケイ皮酸などが挙げられる。
炭素数４〜１２のα，β−エチレン性不飽和ジカルボン酸の具体例としては、フマル酸、マレイン酸などのブテンジオン酸；イタコン酸；シトラコン酸；クロロマレイン酸；などが挙げられる。
炭素数４〜１２のα，β−エチレン性不飽和ジカルボン酸と炭素数１〜８のアルカノールとのモノエステルの具体例としては、フマル酸モノメチル、フマル酸モノエチル、フマル酸モノｎ−ブチル、マレイン酸モノメチル、マレイン酸モノエチル、マレイン酸モノｎ−ブチルなどのブテンジオン酸モノ鎖状アルキルエステル；フマル酸モノシクロペンチル、フマル酸モノシクロヘキシル、フマル酸モノシクロヘキセニル、マレイン酸モノシクロペンチル、マレイン酸モノシクロヘキシル、マレイン酸モノシクロヘキセニルなどの脂環構造を有するブテンジオン酸モノエステル；イタコン酸モノメチル、イタコン酸モノエチル、イタコン酸モノｎ−ブチル、イタコン酸モノシクロヘキシルなどのイタコン酸モノエステル；などが挙げられる。
これらの中でも、炭素数４〜１２のα，β−エチレン性不飽和ジカルボン酸と炭素数１〜８のアルカノールとのモノエステルが好ましく、ブテンジオン酸モノ鎖状アルキルエステル、または脂環構造を有するブテンジオン酸モノエステルがより好ましく、フマル酸モノｎ−ブチル、マレイン酸モノｎ−ブチル、フマル酸モノシクロヘキシル、およびマレイン酸モノシクロヘキシルがさらに好ましく、フマル酸モノｎ−ブチルが特に好ましい。これらのα，β−エチレン性不飽和カルボン酸単量体は、１種単独で、または２種以上を併せて使用することができる。なお、上記単量体のうち、ジカルボン酸には、無水物として存在しているものも含まれる。
【００２６】
エポキシ基を有する単量体としては、特に限定されないが、たとえば、（メタ）アクリル酸グリシジルなどのエポキシ基含有（メタ）アクリル酸エステル；アリルグリシジルエーテルおよびビニルグリシジルエーテルなどのエポキシ基含有エーテル；などが挙げられる。
【００２７】
ハロゲン原子を有する単量体としては、特に限定されないが、たとえば、ハロゲン含有飽和カルボン酸の不飽和アルコールエステル、（メタ）アクリル酸ハロアルキルエステル、（メタ）アクリル酸ハロアシロキシアルキルエステル、（メタ）アクリル酸（ハロアセチルカルバモイルオキシ）アルキルエステル、ハロゲン含有不飽和エーテル、ハロゲン含有不飽和ケトン、ハロメチル基含有芳香族ビニル化合物、ハロゲン含有不飽和アミド、およびハロアセチル基含有不飽和単量体などが挙げられる。
【００２８】
ハロゲン含有飽和カルボン酸の不飽和アルコールエステルの具体例としては、クロロ酢酸ビニル、２−クロロプロピオン酸ビニル、およびクロロ酢酸アリルなどが挙げられる。
（メタ）アクリル酸ハロアルキルエステルの具体例としては、（メタ）アクリル酸クロロメチル、（メタ）アクリル酸１−クロロエチル、（メタ）アクリル酸２−クロロエチル、（メタ）アクリル酸１，２−ジクロロエチル、（メタ）アクリル酸２−クロロプロピル、（メタ）アクリル酸３−クロロプロピル、および（メタ）アクリル酸２，３−ジクロロプロピルなどが挙げられる。
（メタ）アクリル酸ハロアシロキシアルキルエステルの具体例としては、（メタ）アクリル酸２−（クロロアセトキシ）エチル、（メタ）アクリル酸２−（クロロアセトキシ）プロピル、（メタ）アクリル酸３−（クロロアセトキシ）プロピル、および（メタ）アクリル酸３−（ヒドロキシクロロアセトキシ）プロピルなどが挙げられる。
（メタ）アクリル酸（ハロアセチルカルバモイルオキシ）アルキルエステルの具体例としては、（メタ）アクリル酸２−（クロロアセチルカルバモイルオキシ）エチル、および（メタ）アクリル酸３−（クロロアセチルカルバモイルオキシ）プロピルなどが挙げられる。
【００２９】
ハロゲン含有不飽和エーテルの具体例としては、クロロメチルビニルエーテル、２−クロロエチルビニルエーテル、３−クロロプロピルビニルエーテル、２−クロロエチルアリルエーテル、および３−クロロプロピルアリルエーテルなどが挙げられる。
ハロゲン含有不飽和ケトンの具体例としては、２−クロロエチルビニルケトン、３−クロロプロピルビニルケトン、および２−クロロエチルアリルケトンなどが挙げられる。
ハロメチル基含有芳香族ビニル化合物の具体例としては、ｐ−クロロメチルスチレン、ｍ−クロロメチルスチレン、ｏ−クロロメチルスチレン、およびｐ−クロロメチル−α−メチルスチレンなどが挙げられる。
【００３０】
ハロゲン含有不飽和アミドの具体例としては、Ｎ−クロロメチル（メタ）アクリルアミドなどが挙げられる。
ハロアセチル基含有不飽和単量体の具体例としては、３−（ヒドロキシクロロアセトキシ）プロピルアリルエーテル、ｐ−ビニルベンジルクロロ酢酸エステルなどが挙げられる。
【００３１】
ジエン単量体としては、共役ジエン単量体、非共役ジエン単量体が挙げられる。
共役ジエン単量体の具体例としては、１，３−ブタジエン、イソプレン、およびピペリレンなどを挙げることができる。
非共役ジエン単量体の具体例としては、エチリデンノルボルネン、ジシクロペンタジエン、（メタ）アクリル酸ジシクロペンタジエニル、および（メタ）アクリル酸２−ジシクロペンタジエニルエチルなどを挙げることができる。
【００３２】
上記架橋性単量体の中でも、α，β−エチレン性不飽和カルボン酸単量体を用いた場合には、アクリルゴムをカルボキシル基含有アクリルゴムとすることができる。アクリルゴムを、カルボキシル基含有アクリルゴムとすることにより、耐油性、耐熱性を良好なものとしながら、耐圧縮永久歪み性を向上させることができる。
【００３３】
本発明の製造方法で用いるアクリルゴム中における、架橋性単量体単位の含有量は、好ましくは０．０１重量％以上であり、より好ましくは０．１〜５０重量％、さらに好ましくは０．５〜２０重量％、特に好ましくは０．５〜５重量％である。架橋性単量体単位の含有量を上記範囲とすることにより、得られるゴム架橋物の機械的特性や耐熱性を良好なものとしながら、耐圧縮永久歪み性をより適切に高めることができる。
【００３４】
本発明の製造方法で用いるアクリルゴムは、（メタ）アクリル酸エステル単量体単位、および必要に応じて用いられる架橋性単量体単位に加えて、これらと共重合可能な他の単量体の単位を有していてもよい。このような共重合可能な他の単量体としては、芳香族ビニル単量体、α，β−エチレン性不飽和ニトリル単量体、アクリルアミド系単量体、α，β−エチレン性不飽和ジカルボン酸ジエステル単量体、その他のオレフィン系単量体などが挙げられる。
【００３５】
芳香族ビニル単量体としては、スチレン、α−メチルスチレン、ジビニルベンゼンなどが挙げられる。
【００３６】
α，β−エチレン性不飽和ニトリル単量体としては、アクリロニトリル、メタクリロニトリルなどが挙げられる。
アクリルアミド系単量体としては、アクリルアミド、メタクリルアミドなどが挙げられる。
α，β−エチレン性不飽和ジカルボン酸ジエステル単量体としては、マレイン酸ジメチル、マレイン酸ジｎ−ブチルなどのマレイン酸ジアルキルエステルであってアルキル基の炭素数が１〜１８のもの；フマル酸ジメチル、フマル酸ジｎ−ブチルなどのフマル酸ジアルキルエステルであってアルキル基の炭素数が１〜１８のもの；マレイン酸ジシクロペンチル、マレイン酸ジシクロヘキシルなどのマレイン酸ジシクロアルキルエステルであってシクロアルキル基の炭素数が４〜１６のもの；フマル酸ジシクロペンチル、フマル酸ジシクロヘキシルなどのフマル酸ジシクロアルキルエステルであってシクロアルキル基の炭素数が４〜１６のもの；イタコン酸ジメチル、イタコン酸ジｎ−ブチルなどのイタコン酸ジアルキルエステルであってアルキル基の炭素数が１〜１８のもの：イタコン酸ジシクロヘキシルなどのイタコン酸ジシクロアルキルエステルであってシクロアルキル基の炭素数が４〜１６のもの；などが挙げられる。
その他のオレフィン系単量体としては、エチレン、プロピレン、塩化ビニル、塩化ビニリデン、酢酸ビニル、エチルビニルエーテル、ブチルビニルエーテルなどが挙げられる。
【００３７】
これら共重合可能な他の単量体の中でも、スチレン、アクリロニトリル、メタクリロニトリル、エチレンおよび酢酸ビニルが好ましく、アクリロニトリル、メタクリロニトリル、およびエチレンがより好ましい。
【００３８】
共重合可能な他の単量体は、１種単独で、または２種以上を併せて使用することができる。本発明のアクリルゴム中における、これら共重合可能な他の単量体の単位の含有量は、通常、４９．９重量％以下、好ましくは１９．５重量％以下、より好ましくは１０重量％以下、さらに好ましくは４．５重量％以下である。
【００３９】
なお、本発明の製造方法で用いるアクリルゴムを、共重合可能な他の単量体の単位を含有するものとする場合には、その含有量は、上記範囲とすればよいが、なかでも、エチレン単位を有するものとする場合には、エチレン単位の含有量は、１０重量％以下とすることが好ましく、４．５重量％以下とすることがさらに好ましい。同様に、本発明の製造方法で用いるアクリルゴムを、アクリロニトリル単位や、メタクリロニトリル単位を有するものとする場合にも、アクリロニトリル単位およびメタクリロニトリル単位の合計の含有量を、１０重量％以下とすることが好ましく、４．５重量％以下とすることがさらに好ましい。
【００４０】
本発明の製造方法で用いるアクリルゴムは、上記各単量体を重合することにより得ることが好ましい。重合反応の形態としては、乳化重合法、懸濁重合法、塊状重合法、および溶液重合法のいずれも用いることができるが、重合反応の制御の容易性などの点から、公知のアクリルゴムの製造法として一般的に用いられている常圧下での乳化重合法や溶液重合法によるのが好ましく、乳化重合法によれば、アクリルゴムを、ラテックスの形態（アクリルゴムのラテックス）にて得ることができ、溶液重合法によれば、アクリルゴムを、重合体溶液の形態（アクリルゴムの重合体溶液）にて得ることができる。重合は、回分式、半回分式、連続式のいずれでもよい。重合は、通常、０〜７０℃、好ましくは５〜５０℃の温度範囲で行われる。
【００４１】
そして、得られたアクリルゴムのラテックスについては、凝固剤を用いて凝固させる方法により、アクリルゴムの重合体溶液については、水および必要に応じて凝固剤を添加した水を用いて凝固させる方法により、アクリルゴムのクラムとセラム水の混合物（以下、「クラムスラリー」とする）を得ることができる。凝固剤の具体例としては、塩化カルシウム、塩化マグネシウム、塩化ナトリウム、硫酸マグネシウム、塩化バリウムなどが挙げられる。
【００４２】
＜アクリルゴムの製造方法＞
次いで、本発明のアクリルゴムの製造方法について、説明する。
図１は、本発明の実施形態に係るアクリルゴムの製造方法に用いる洗浄タンクおよび押出機を示す概略図である。
【００４３】
以下においては、本発明のアクリルゴムの製造方法に用いる製造装置として、図１に示す一実施形態に係る洗浄タンクおよび押出機を使用する場合を例示して、上記のように乳化重合または溶液重合を行った後、凝固することにより得られるクラムスラリーについて、洗浄を行い、次いで、乾燥を行うことで、固形状のアクリルゴムを得る方法について説明する。
【００４４】
図１に示すように、本実施形態に係る製造装置は、押出機１と、洗浄タンク７を備える。上記した方法にしたがって得られるクラムスラリーは、図１に示すように、洗浄タンク７に連続的に供給され、洗浄タンク７内で、洗浄が行われる。洗浄タンク７においては、洗浄されたクラムスラリーが、洗浄タンク７から連続的に排出され、連続的に排出されたクラムスラリーは、洗浄タンク７に設けられた排出口から、押出機１のフィード口３１０に連続的に供給されるようになっている。そして、押出機１のフィード口３１０に供給されたクラムスラリーは、後述するように、押出機１内にて、乾燥が行われることとなる。なお、本実施形態によれば、図１に示すように、洗浄タンク７による洗浄および押出機１による乾燥を連続工程で行うものであるため、省スペース化および生産効率の向上を可能とすることができ、さらには、連続工程で行うことにより、製造安定性を高めることもできる。
【００４５】
洗浄タンク７による、クラムスラリーの洗浄方法としては、特に限定されないが、洗浄タンク７に、クラムスラリーとともに、洗浄水を供給し、洗浄タンク７に備えられた攪拌羽根により攪拌する方法が挙げられる。これにより、アクリルゴムのクラム中における、凝固に用いた凝固剤の含有量を低減することができる。クラム１００重量部に対する、洗浄水の供給量は、洗浄を効果的に行うという観点より、好ましくは９００〜９９００重量部、より好ましくは１５７０〜４９００重量部である。なお、図１においては、洗浄タンク７を一つ備える態様を例示したが、２以上の洗浄タンクを多段に設けた構成として、複数回の洗浄を行うような態様としてもよい。
【００４６】
押出機１は、図１に示すように、駆動ユニット２、および分割された１１個のバレルブロック３１〜４１で構成される単一のバレル３を有する。バレル３の内部には、供給ゾーン１００、脱水ゾーン１０２、および乾燥ゾーン１０４が、バレル３の上流側から下流側にかけて順次形成されている。
【００４７】
供給ゾーン１００は、洗浄タンク７から連続的に供給されるクラムスラリーをバレル３の内部に供給する領域である。脱水ゾーン１０２は、クラムスラリーから、凝固剤などが含まれる液体（セラム水）を分離し排出する領域である。乾燥ゾーン１０４は、脱水後のクラムを乾燥させる領域である。
【００４８】
本実施形態では、バレルブロック３１の内部が供給ゾーン１００に対応し、バレルブロック３２〜３４の内部が脱水ゾーン１０２に対応し、バレルブロック３５〜４１の内部が乾燥ゾーン１０４に対応する。なお、各バレルブロックの設置数は、取り扱うアクリルゴムの組成等に応じて最適な数とすることができ、図１に示す態様に限定されるものではない。  
【００４９】
供給ゾーン１００を構成するバレルブロック３１には、含水クラムを受け入れるフィード口３１０が形成され、フィード口３１０に、洗浄タンク７から、クラムスラリーが連続的に供給される。また、脱水ゾーン１０２を構成するバレルブロック３２，３４には、クラムスラリーに含まれる水分を排水する第１排出スリット３２０、第２排出スリット３４０が、それぞれ形成されている。また、乾燥ゾーン１０４の一部を構成するバレルブロック３６，３８，３９，４０には、脱水後のクラム中に含まれる水分などの揮発分を脱気により除去するための第１減圧ベント口３６０、第２減圧ベント口３８０、第３減圧ベント口３９０、および第４減圧ベント口４００がそれぞれ形成されている。
【００５０】
図２は、押出機１の内部に配置されるスクリューを示す概略図である。バレル３の内部には、図２に示すようなスクリュー６が配置されている。スクリュー６の基端には、これを駆動するために、駆動ユニット２（図１参照）に格納されたモータなどの駆動手段が接続されており、これによりスクリュー６は回転駆動自在に保持される。スクリュー６の形状は、特に限定されないが、多種のスクリュー構成を持つスクリューブロックとニーディングディスクとを適宜組合せて構成することが好適である。
【００５１】
本実施形態では、スクリュー６が、バレル３の内部に形成された上述した各ゾーン１００，１０２，１０４に対応する領域に、それぞれ異なる態様のスクリュー構成を有するように構成することができる。
【００５２】
本実施形態では、図２に示すように、スクリュー６全体の長さをＬ（ｍｍ）とし、スクリュー６の外径をＤａ（ｍｍ）とした場合に、Ｌ／Ｄａは、好ましくは２０〜６０である。なお、スクリュー６の外径Ｄａは、スクリューを構成するスクリューブロック６０の山部６０Ａ（図３参照）の、軸方向から見た場合における直径で定義される。  
【００５３】
また、図３に示すように、本実施形態では、このようなスクリュー６を２本用いて、軸芯を平行にして互いに噛み合った状態とした二軸押出機としている。ここで、図３は、図１のIII−III線と図２のIII−III線に沿う断面図であり、図３に示す断面図は、押出機１のスクリューブロック６０部分の断面図であって、谷部６０Ｂを横切る断面図である。すなわち、図３に示すように、２本のスクリュー６，６は、一方のスクリュー６のスクリューブロック６０の山部６０Ａを、他方のスクリュー６のスクリューブロック６０の谷部６０Ｂに噛み合わせるとともに、一方のスクリュー６のスクリューブロック６０の谷部６０Ｂを、他方のスクリュー６のスクリューブロック６０の山部６０Ａに噛み合わせる状態とした二軸噛合型である。二軸噛合型とすることにより、各ゾーン１００，１０２，１０４における混合性を向上させることができる。また、２本のスクリュー６の回転方向は、同方向でも異方向でもよいが、セルフクリーニングの性能面からは同方向に回転する形式のものが好ましい。
【００５４】
図３に示すように、本実施形態では、スクリューブロック６０の外径をＤａ（ｍｍ）、スクリューブロック６０の谷部６０Ｂの短径をＤｉ（ｍｍ）とした場合に、Ｄａ／Ｄｉが、好ましくは１．２〜２．５の範囲である。Ｄａ／Ｄｉをこのような範囲とすることで、設備を大がかりなものとすることなく、アクリルゴムの回収率や生産レート（単位時間あたりに得られる乾燥されたアクリルゴムの量）を良好なものとすることができる。
【００５５】
また、谷部６０Ｂの短径Ｄｉは、図３に示すように、谷部６０Ｂのうち、谷部６０Ｂの深さが、最も深くなっている部分である深さＤｉ’（ｍｍ）である部分における、軸方向から見た場合における径である。すなわち、谷部６０Ｂの短径Ｄｉは、外径Ｄａ、および谷部６０Ｂのうち深さが最も深い部分である深さＤｉ’から、Ｄｉ＝Ｄａ−Ｄｉ’×２により求めることができる。
【００５６】
また、スクリュー６のうち、乾燥ゾーン１０４に対応する領域の軸方向の長さをＬ１（ｍｍ）とした場合に、Ｌ１と、上述したスクリュー６全体の長さをＬ（ｍｍ）との関係Ｌ１／Ｌは、好ましくは０．２〜０．９である。Ｌ１／Ｌがこの範囲であると、押出乾燥の条件制御が容易で、アクリルゴムが十分に乾燥されるとともに、アクリルゴムの劣化の抑制が可能となるため、安定してアクリルゴムの製造を行うことができる。
【００５７】
なお、本実施形態では、上述したバレルブロック４１の下流側には、バレル３内で脱水・乾燥処理されたアクリルゴムを、所定形状に押し出し製品化するためのダイ５が接続され、たとえば、乾燥されたアクリルゴムをシート状に押出すことができる。
【００５８】
次に、本実施形態に係る押出機１を用いたアクリルゴムの製造方法を説明する。  
まず、洗浄タンク７により洗浄されたクラムスラリーを、洗浄タンク７から、直接（あるいは、所定のクラムスラリー流路を介して）、バレルブロック３１に設けられたフィード口３１０に連続的に供給する。フィード口３１０に供給するクラムスラリー中に含まれるクラム状のアクリルゴムとしては、最終的に得られる乾燥後のアクリルゴム中に含まれる凝固剤量を低く抑えることができるという観点、および後述する第１排出スリット３２０からの、クラムのスリット抜けを低減できるという観点から、含水率が比較的高いものとすることが好ましく、具体的には、フィード口３１０に供給するクラムの含水率は、好ましくは５０〜７０重量％であり、より好ましくは５８〜７０重量％であり、さらに好ましくは６０〜７０重量％である。なお、フィード口３１０に供給するクラムの含水率は、たとえば、洗浄タンク７に供給する洗浄前のクラムスラリーの含水率や、洗浄タンク７に供給する洗浄水の量や、スリット・スクリーン等の水除去設備を経て調整することで、制御することができる。
【００５９】
また、フィード口３１０に供給するクラムスラリー中に含まれるクラム状のアクリルゴムの平均クラム径は、特に限定されないが、乾燥効率を高めるという観点から、好ましくは０．１〜１０ｍｍであり、より好ましくは１．０〜５．０ｍｍである。クラム状のアクリルゴムの平均クラム径は、凝固時の凝固条件を調整することにより制御することができる。
【００６０】
供給ゾーン１００を構成するバレルブロック３１におけるバレル温度は、特に限定されないが、アクリルゴムの劣化を抑制しつつ、乾燥効率を高めるという観点より、好ましくは３０〜１５０℃、より好ましくは４０〜１４０℃である。
【００６１】
フィード口３１０に供給されたクラムスラリーは、スクリュー６の回転により、供給ゾーン１００から、脱水ゾーン１０２に送られる。脱水ゾーン１０２では、バレルブロック３２に設けられた第１排出スリット３２０、およびバレルブロック３４に設けられた第２排出スリット３４０から、クラムスラリーに含まれるセラム水を排出させ、含水状態のクラムを、好ましくは１０〜５０重量％の水分を含有する状態で、より好ましくは１０〜４０重量％の水分を含有する状態で得ることができる。
【００６２】
脱水ゾーン１０２を構成するバレルブロック３２〜３４におけるバレル温度は、特に限定されないが、アクリルゴムの劣化を抑制しつつ、脱水効率を高めるという観点より、好ましくは３０〜１７０℃、より好ましくは４０〜１６０℃である。
【００６３】
脱水ゾーン１０２で得られた含水状態のクラムは、スクリュー６の回転により乾燥ゾーン１０４に送られる。乾燥ゾーン１０４に送られたクラムは、スクリュー６の回転により可塑化混練されて融体となり、発熱して昇温しながら下流側へ運ばれる。そして、この融体がバレルブロック３６，３８，３９，４０に設けられた減圧ベント口３６０，３８０，３９０，４００に達すると、圧力が解放されるために、融体中に含まれる水分などの揮発分が分離気化される。
【００６４】
減圧ベント口３６０，３８０，３９０，４００は、図1に示すように、各減圧ベント口の側面に接続された減圧配管を介して、減圧ポンプに接続されており、これにより、減圧されるように構成されている。また、減圧ベント口３６０，３８０，３９０，４００には、絶対圧力を調整するためのバルブ（不図示）および絶対圧力を測定するための圧力計（不図示）が設けられており、これにより、絶対圧力を調整できるようになっている。なお、図１においては、減圧ベント口３６０，３８０，３９０，４００は、減圧配管を通して、同一の減圧ポンプに接続されるような態様を例示したが、このような態様に特に限定されず、別々の減圧ポンプに接続してもよい。
【００６５】
本実施形態においては、減圧ベント口３６０，３８０，３９０，４００の最も上流側に位置する第１減圧ベント口３６０の絶対圧力Ｐ１を、最も下流側に位置する第４減圧ベント口４００の絶対圧力Ｐ４よりも高い（Ｐ１＞Ｐ４）ものとする。これにより、スクリュー６の回転により可塑化混練されて融体となったアクリルゴムのベントアップ（アクリルゴムの融体が発泡し、減圧ベント口に、アクリルゴムの融体が流れ込む現象）を抑制しながら、減圧ベント口３６０，３８０，３９０，４００による、アクリルゴムの融体中に含まれる水分などの揮発分の除去効率を適切に高めることができるものである。
【００６６】
本実施形態では、第１減圧ベント口３６０の絶対圧力Ｐ１を、第４減圧ベント口４００の絶対圧力Ｐ４よりも高い（Ｐ１＞Ｐ４）ものとすればよいが、これらの圧力の差を、５．０〜９４．０ｋＰａの範囲とすることが好ましく、９．０〜９２．０ｋＰａの範囲とすることがより好ましく、１８．０〜８８．０ｋＰａの範囲とすることがさらに好ましい。圧力の差を上記範囲とすることにより、ベントアップを適切に抑制しながら、アクリルゴムの融体中に含まれる水分などの揮発分の除去効率をより高めることができる。特に、押出乾燥時のアクリルゴムの粘度等を考慮すると、圧力の差を上記範囲とすることが好適である。
【００６７】
なお、本実施形態おいては、第１減圧ベント口３６０の絶対圧力Ｐ１を、第４減圧ベント口４００の絶対圧力Ｐ４よりも高い（Ｐ１＞Ｐ４）ものとすればよく、各減圧ベント口の絶対圧力は、特に限定されないが、第１減圧ベント口３６０の絶対圧力は、７．３〜９６．３ｋＰａとすることが好ましく、１１．３〜９４．３ｋＰａとすることがより好ましく、２１．３〜９１．３ｋＰａとすることがさらに好ましい。
【００６８】
また、本実施形態おいては、第１減圧ベント口３６０の絶対圧力Ｐ１が、第４減圧ベント口４００の絶対圧力Ｐ４よりも高いものであればよく、第２減圧ベント口３８０の絶対圧力Ｐ２および第３減圧ベント口３９０の絶対圧力Ｐ３は、特に限定されないが、第２減圧ベント口３８０の絶対圧力Ｐ２は、第１減圧ベント口３６０の絶対圧力Ｐ１と同じ（Ｐ１＝Ｐ２）か、第２減圧ベント口３８０の絶対圧力Ｐ２の方が低い（Ｐ１＞Ｐ２）ような態様とすることが好ましい。また、第３減圧ベント口３９０の絶対圧力Ｐ３も、特に限定されないが、第２減圧ベント口３８０の絶対圧力Ｐ２との関係において、第２減圧ベント口３８０の絶対圧力Ｐ２と同じ（Ｐ２＝Ｐ３）か、第３減圧ベント口３９０の絶対圧力Ｐ３の方が低い（Ｐ２＞Ｐ３）ような態様とすることが好ましい。さらには、第３減圧ベント口３９０の絶対圧力Ｐ３は、第４減圧ベント口４００の絶対圧力Ｐ４との関係において、第４減圧ベント口４００の絶対圧力Ｐ４と同じ（Ｐ３＝Ｐ４）か、第３減圧ベント口３９０の絶対圧力Ｐ３の方が高い（Ｐ３＞Ｐ４）ような態様とすることが好ましい。
【００６９】
すなわち、本実施形態においては、各減圧ベント口の絶対圧力Ｐ１，Ｐ２，Ｐ３，Ｐ４について、Ｐ１＞Ｐ２＝Ｐ３＝Ｐ４の関係、Ｐ１＝Ｐ２＞Ｐ３＝Ｐ４の関係、Ｐ１＝Ｐ２＝Ｐ３＞Ｐ４の関係、Ｐ１＞Ｐ２＞Ｐ３＝Ｐ４の関係、Ｐ１＞Ｐ２＝Ｐ３＞Ｐ４の関係、および、Ｐ１＞Ｐ２＞Ｐ３＞Ｐ４の関係のいずれかとすることが好ましい。
【００７０】
これらの中でも、アクリルゴムの融体中に含まれる水分などの揮発分の除去効率をより高めることができるという観点より、４つの減圧ベント口のうち、３つの減圧ベント口に着目した場合に、このような３つの減圧ベント口の絶対圧力が、押出方向上流側から、下流側に向かって、順に低くなるような態様とすることが好ましい。すなわち、４つの減圧ベント口のうち、第１減圧ベント口３６０、第２減圧ベント口３８０、および第４減圧ベント口４００に着目した場合には、これらの絶対圧力Ｐ１，Ｐ２，Ｐ４について、Ｐ１＞Ｐ２＞Ｐ４の関係（すなわち、Ｐ１＞Ｐ２＞Ｐ３＝Ｐ４の関係、またはＰ１＞Ｐ２＞Ｐ３＞Ｐ４の関係）とすることが好ましい。また、４つの減圧ベント口のうち、第１減圧ベント口３６０、第３減圧ベント口３９０、および第４減圧ベント口４００に着目した場合には、これらの絶対圧力Ｐ１，Ｐ３，Ｐ４について、Ｐ１＞Ｐ３＞Ｐ４の関係（すなわち、Ｐ１＞Ｐ２＝Ｐ３＞Ｐ４の関係、またはＰ１＞Ｐ２＞Ｐ３＞Ｐ４の関係）とすることが好ましい。この場合においては、Ｐ１＞Ｐ２＞Ｐ３＞Ｐ４の関係のように、４つの減圧ベント口の絶対圧力が、押出方向上流側から、下流側に向かって、順に低くなるような態様とすることも、もちろん可能である。
【００７１】
各減圧ベント口の絶対圧力は、上記関係となるように適宜設定すればよく、特に限定されないが、第２減圧ベント口３７０の絶対圧力は、２．３〜９１．３ｋＰａとすることが好ましく、６．３〜８１．３ｋＰａとすることがより好ましく、１１．３〜７１．３ｋＰａとすることがさらに好ましい。また、第３減圧ベント口３８０の絶対圧力は、２．３〜６１．３ｋＰａとすることが好ましく、３．３〜５１．３ｋＰａとすることがより好ましく、３．３〜４６．３ｋＰａとすることがさらに好ましく、第４減圧ベント口４００の絶対圧力は、２．３〜５１．３ｋＰａとすることが好ましく、３．３〜４１．３ｋＰａとすることがより好ましく、３．３〜３６．３ｋＰａとすることがさらに好ましい。
【００７２】
なお、たとえば、第４減圧ベント口４００の絶対圧力を、好ましくは２．３〜２１．３ｋＰａ、より好ましくは２．３〜１１．３ｋＰａと比較的低いものとする場合には、第１減圧ベント口３６０の絶対圧力Ｐ１と、第４減圧ベント口４００の絶対圧力Ｐ４との圧力の差を、６０〜９４．０ｋＰａの範囲とすることが好ましく、より好ましくは７０〜９４．０ｋＰａ、さらに好ましくは８０〜８８．０ｋＰａである。また、たとえば、第４減圧ベント口４００の絶対圧力を、好ましくは２２．３〜５１．３ｋＰａ、より好ましくは２６．３〜４１．３ｋＰａ、さらに好ましくは２８．３〜３６．３ｋＰａと比較的高いものとする場合には、第１減圧ベント口３６０の絶対圧力Ｐ１と、第４減圧ベント口４００の絶対圧力Ｐ４との圧力の差を、５．０〜２５ｋＰａの範囲とすることが好ましく、より好ましくは５．０〜２０ｋＰａ、さらに好ましくは７．０〜１５ｋＰａである。圧力の差を、上記範囲とすることにより、アクリルゴムの押出乾燥により適した条件とすることができ、これにより、ベントアップの抑制効果およびアクリルゴムの融体中に含まれる水分などの揮発分の除去効率をより高めることができる。
【００７３】
なお、図１に示すように、減圧ベント口３６０，３８０，３９０，４００の上面には、減圧ベント内の様子を確認できるように、ガラス製の覗き窓３６１，３８１，３９１，４０１がそれぞれ形成されており、これにより、ベントアップの発生の有無を容易に確認でき、運転開始初期などの運転条件が安定しない段階おいてベントアップが発生した場合でも、このようなベントアップの発生を適時に発見することができる。
【００７４】
乾燥ゾーン１０４を構成するバレルブロック３５〜４１におけるバレル温度は、特に限定されないが、アクリルゴムの融体のベントアップを適切に抑制しながら、アクリルゴムの融体中に含まれる水分などの揮発分の除去効率をより高めることが出来るという観点より、好ましくは１００．０〜２２０．０℃、より好ましくは１０５．０〜２１０．０℃である。
【００７５】
そして、乾燥ゾーン１０４を通過した水分が分離されたクラムは、スクリュー６により出口側へ送り出され、実質的に水分をほとんど含まない状態、具体的には、水分含有量が、好ましくは１．０重量％以下、より好ましくは０．１〜０．８重量％と低減された状態でダイ５に導入され、ここで、たとえばシート状で排出され、必要に応じて冷却された後に、シートカッター（図示省略）に導入されて切断され、適当な長さとされる。
【００７６】
なお、本実施形態においては、押出機１で単位時間当たりに乾燥されるアクリルゴムの処理量をＱ［ｋｇ／ｈ］、スクリュー６の回転数をＮ［ｒｐｍ］としたとき、下記式（１）を満たすような条件とすることが好ましい。
３≦Ｑ／Ｎ≦８      （１）
【００７７】
ここで、単位時間当たりに乾燥処理されるアクリルゴムの処理量Ｑは、押出機１において１回の押出乾燥処理が行われる場合に、１時間で乾燥処理されるアクリルゴムの処理量［ｋｇ／ｈ］である。また、スクリュー６の回転数Ｎは、押出機１においてスクリュー６がバレル３の内部で１分間に回転したときの回転数［ｒｐｍ］である。「Ｑ／Ｎ」は、好ましくは３≦Ｑ／Ｎ≦８であり、より好ましくは３．５≦Ｑ／Ｎ≦７、さらに好ましくは４≦Ｑ／Ｎ≦６、特に好ましくは４．５≦Ｑ／Ｎ≦５．５である。
【００７８】
本実施形態によれば、第１減圧ベント口３６０の絶対圧力Ｐ１を、第４減圧ベント口４００の絶対圧力Ｐ４よりも高いものとするものであるため、「Ｑ／Ｎ」を上記範囲とした場合でも、ベントアップを適切に抑制することができ、これにより、「Ｑ／Ｎ」を上記範囲とすることによる効果、具体的には、含水率が適切に低減されたアクリルゴムを、高い生産性にて生産できるという効果を効果的に高めることができるものである。  
【００７９】
以上のようにして、本実施形態の製造方法によれば、アクリルゴムを製造することができる。なお、本実施形態の製造方法により製造されるアクリルゴムのムーニー粘度（ＭＬ１＋４、１００℃）（ポリマームーニー）は、特に限定されないが、好ましくは１０〜８０、より好ましくは２０〜７０、さらに好ましくは２５〜６０である。
【００８０】
以上のように、本発明によれば、第１の観点に係る発明として、
バレルの内部にスクリューが回転駆動自在に配置されている押出機を用いて、アクリルゴムを乾燥する乾燥工程を備える、アクリルゴムの製造方法であって、
前記押出機として、減圧ベント口を複数有するものを用い、
押出方向上流側の減圧ベント口の絶対圧力を、押出方向下流側の減圧ベント口の絶対圧力よりも高くする、アクリルゴムの製造方法を提供することができる。
本発明の第１の観点に係る発明によれば、ベントアップの発生を抑制しながら、アクリルゴムの含水率を適切に低減することができる。
なお、本発明の第１の観点に係る発明において、減圧ベント口が３個以上ある場合には、３個以上ある減圧ベント口のうち、少なくとも一つの減圧ベント口が、それよりも押出方向下流側にある減圧ベント口よりも、絶対圧力が低いような態様を含むものであればよく、その具体的な態様は特に限定されない。
【００８１】
また、本発明によれば、第２の観点に係る発明として、
バレルの内部にスクリューが回転駆動自在に配置されている押出機を用いて、アクリルゴムを乾燥する乾燥工程を備える、アクリルゴムの製造方法であって、
前記押出機として、覗き窓を有する減圧ベント口を備えるものを用いる、アクリルゴムの製造方法を提供することができる。
本発明の第２の観点に係る発明によれば、ベントアップの発生の有無を容易に確認することができる。
【００８２】
また、本発明によれば、第３の観点に係る発明として、
バレルの内部にスクリューが回転駆動自在に配置されている押出機を用いて、アクリルゴムを乾燥する乾燥工程を備える、アクリルゴムの製造方法であって、
アクリルゴムを、含水率６０〜７０重量％であるクラムの状態で、前記押出機に投入して、アクリルゴムの乾燥を行う、アクリルゴムの製造方法が提供される。
本発明の第３の観点に係る発明によれば、最終的に得られる乾燥後のアクリルゴム中に含まれる凝固剤量を低く抑えることができるとともに、排水スリットからの、クラムのスリット抜けの発生を低減することができる。
【００８３】
また、本発明によれば、第４の観点に係る発明として、
バレルの内部にスクリューが回転駆動自在に配置されている押出機を用いて、アクリルゴムを乾燥する乾燥工程を備える、アクリルゴムの製造方法であって、
前記押出機で単位時間当たりに乾燥されるアクリルゴムの処理量をＱ［ｋｇ／ｈ］、前記スクリューの回転数をＮ［ｒｐｍ］としたとき、下記式（１）を満たす、アクリルゴムの製造方法が提供される。
３≦Ｑ／Ｎ≦８      （１）
本発明の第４の観点に係る発明によれば、含水率が適切に低減されたアクリルゴムを、高い生産性にて生産できるという効果を効果的に高めることができるものである。
【００８４】
また、本発明によれば、第５の観点に係る発明として、
洗浄タンク内で、アクリルゴムを洗浄する洗浄工程と、
バレルの内部にスクリューが回転駆動自在に配置されている押出機を用いて、アクリルゴムを乾燥する乾燥工程とを備え、
前記洗浄工程と前記乾燥工程とを連続工程とする、アクリルゴムの製造方法が提供される。
本発明の第５の観点に係る発明によれば、省スペース化および生産効率の向上を可能とすることができ、さらには、製造安定性をも高めることもできる。
【実施例】
【００８５】
以下に、実施例および比較例を挙げて、本発明についてより具体的に説明する。なお、各例中の「部」は、特に断りのない限り、重量基準である。
各種の物性については、以下の方法に従って評価した。
【００８６】
＜合成例１＞
温度計、攪拌装置、窒素導入管および減圧装置を備えた重合反応器に、水２００部、ラウリル硫酸ナトリウム３部およびアクリル酸エチル１５部、アクリル酸ｎ−ブチル５５部、アクリル酸メトキシエチル２８部およびフマル酸モノｎ−ブチル２部を仕込んだ。その後、減圧による脱気および窒素置換をくり返して酸素を十分除去した後、ナトリウムホルムアルデヒドスルホキシレート０．００２部およびクメンハイドロパーオキシド０．００５部を加えて常圧、常温下で乳化重合反応を開始させ、重合転化率が９５％に達するまで反応を継続することで、アクリルゴムのラテックスを得た。次いで、得られたアクリルゴムのラテックスを塩化カルシウム水溶液で凝固させることで、アクリルゴムのスラリー（固形分濃度３２重量％）を得た。
【００８７】
＜実施例１＞
合成例１で得られたアクリルゴムのスラリーについて、図１に示す洗浄タンク７および押出機１を用いて、洗浄をよび乾燥を行うことで、固形状のアクリルゴムを得た。実施例１においては、洗浄タンク７において洗浄を行う際における、アクリルゴムのの洗浄タンク７への供給レートを５００ｋｇ／ｈ、洗浄水の洗浄タンク７への供給レートを１２０００ｋｇ／ｈとして、洗浄を行った。また、洗浄後のアクリルゴムのスラリー（含水率：６０重量％）は、洗浄タンク７から押出機１に、１２５０ｋｇ／ｈの供給レート（アクリルゴム換算での供給レート（すなわち、乾燥されるアクリルゴムの処理量Ｑ）は、５００ｋｇ／ｈ）にて供給して、押出機１による乾燥を行った。
【００８８】
押出機１による乾燥の条件としては、供給ゾーン１００のバレル温度：８０℃、脱水ゾーン１０２のバレル温度：１３０℃、および乾燥ゾーン１０４のバレル温度：１６０℃とし、第１減圧ベント口３６０の絶対圧力：９０．３ｋＰａ、第２減圧ベント口３８０の絶対圧力：３１．３ｋＰａ、第３減圧ベント口３９０の絶対圧力：４ｋＰａ、および第４減圧ベント口４００の絶対圧力：４ｋＰａとし（第１減圧ベント口３６０の絶対圧力と、第４減圧ベント口４００の絶対圧力との差が、８６．３ｋＰａ）、スクリュー６の回転数Ｎを１００ｒｐｍ（Ｑ／Ｎ＝５）とした。
【００８９】
実施例１によれば、洗浄タンク７および押出機１により、アクリルゴムのスラリーの洗浄および乾燥を行い、固形状のアクリルゴムを連続的に得るという操作を２時間連続して行った結果、各減圧ベント口のベントアップは、発生せず、また、得られた固形状のアクリルゴムも含水率が０．７重量％と低減されたものであった。なお、得られた固形状のアクリルゴムのムーニー粘度（ＭＬ１＋４、１００℃）（ＪＩＳ  Ｋ６３００−１に従って測定。以下、同様。）は、３２であった。
【００９０】
＜実施例２＞
押出機１により乾燥を行う際における各減圧ベント口の絶対圧力を、第１減圧ベント口３６０の絶対圧力：４１．３ｋＰａ、第２減圧ベント口３８０の絶対圧力：４１．３ｋＰａ、第３減圧ベント口３９０の絶対圧力：３６．３ｋＰａ、および第４減圧ベント口４００の絶対圧力：３１．３ｋＰａとした（第１減圧ベント口３６０の絶対圧力と、第４減圧ベント口４００の絶対圧力との差が、１０ｋＰａ）以外は、実施例１と同様にして、アクリルゴムのスラリーの洗浄および乾燥を行い、固形状のアクリルゴムを連続的に得るという操作を２時間連続して行った。その結果、実施例２においても、各減圧ベント口のベントアップは、発生せず、また、得られた固形状のアクリルゴムも含水率が０．２重量％と低減されたものであった。なお、得られた固形状のアクリルゴムのムーニー粘度（ＭＬ１＋４、１００℃）は、３４であった。
【００９１】
＜比較例１＞
押出機１により乾燥を行う際における各減圧ベント口の圧力を、第１減圧ベント口３６０の絶対圧力：４ｋＰａ、第２減圧ベント口３８０の絶対圧力：４ｋＰａ、第３減圧ベント口３９０の絶対圧力：４ｋＰａ、および第４減圧ベント口４００の絶対圧力：４ｋＰａとした（第１減圧ベント口３６０の絶対圧力と、第４減圧ベント口４００の絶対圧力とが同じ）以外は、実施例１と同様にして、アクリルゴムのスラリーの洗浄および乾燥を行い、固形状のアクリルゴムを連続的に得るという操作を３０分連続して行った。その結果、比較例１においては、第１減圧ベント口３６０および第２減圧ベント口３８０において、ベントアップが発生してしまう結果となった。
【符号の説明】
【００９２】
１…  押出機
２…  駆動ユニット
３…  バレル
３１〜４１…  バレルブロック
３６０…  第１減圧ベント口
３８０…  第２減圧ベント口
３９０…  第３減圧ベント口
４００…  第４減圧ベント口
３６１，３８１，３９１，４０１…  覗き窓
５…  ダイ
６…  スクリュー
７…  洗浄タンク
【図１】
2020203993.tif 000002
【図２】
2020203993.tif 000003
【図３】
2020203993.tif 000004
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
アクリルゴムのクラムとセラム水との混合物であるクラムスラリーを、バレルの内部にスクリューが回転駆動自在に配置されている押出機に投入し、前記押出機を用いて、アクリルゴムを乾燥する乾燥工程を備える、アクリルゴムの製造方法であって、
前記押出機として、減圧ベント口を複数有するものを用い、
押出方向上流側の減圧ベント口の絶対圧力を、押出方向下流側の減圧ベント口の絶対圧力よりも高くする、アクリルゴムの製造方法。
【請求項２】
押出方向上流側の減圧ベント口の絶対圧力と、押出方向下流側の減圧ベント口の絶対圧力との差を、５．０〜９４．０ｋＰａの範囲とする、請求項１に記載のアクリルゴムの製造方法。
【請求項３】
前記押出機として、前記減圧ベント口を３つ以上有するものを用い、
３つ以上の前記減圧ベント口のうち、少なくとも３つの減圧ベント口の絶対圧力を、押出方向上流側から押出方向下流側に向かって、順に低くなるように設定する、請求項１または２に記載のアクリルゴムの製造方法。
【請求項４】
前記押出機として、複数の前記減圧ベント口に、覗き窓を有するものを用いる、請求項１〜３のいずれかに記載のアクリルゴムの製造方法。
【請求項５】
アクリルゴムを、含水率６０〜７０重量％であるクラムスラリーの状態で、前記押出機に投入して、アクリルゴムの乾燥を行う請求項１〜４のいずれかに記載のアクリルゴムの製造方法。
【請求項６】
前記押出機として、複数の前記減圧ベント口よりも押出方向上流側に、押出方向上流側から順に、第１排出スリットおよび第２排出スリットを備えるものを用いる、請求項１〜５のいずれかに記載のアクリルゴムの製造方法。
【請求項７】
前記押出機で単位時間当たりに乾燥されるアクリルゴムの処理量をＱ［ｋｇ／ｈ］、前記スクリューの回転数をＮ［ｒｐｍ］としたとき、下記式（１）を満たす、請求項１〜６のいずれかに記載のアクリルゴムの製造方法。
３≦Ｑ／Ｎ≦８      （１）
【請求項８】
洗浄タンク内で、アクリルゴムを洗浄する洗浄工程をさらに備え、
前記洗浄工程と前記乾燥工程とを、この順に連続工程とする請求項１〜７のいずれかに記載のアクリルゴムの製造方法。